(57)【要約】【課題】高温高湿環境下でも耐久性よく接着し得ると共に、得られた画像表示装置が、光漏れが生じにくいなどの特性を有する光学機能性フィルム用粘着剤を提供する。【解決手段】（Ａ）カルボキシル基を含有するモノマーがモノマー組成比で０．５質量％を超えるアクリル系重合体と、（Ｂ）活性エネルギー線硬化型化合物を含む粘着性材料に、活性エネルギー線を照射してなり、無アルカリガラスに対して接着面積１００ｍｍ2（１０ｍｍ×１０ｍｍ）にて貼り合わせ、せん断速度０．１ｍｍ／ｍｉｎでせん断荷重を測定したときの、ひずみ４０００％以内での最大せん断荷重が５０Ｎ以上であり、２３℃における貯蔵弾性率（Ｇ’）が、０．３〜１５ＭＰａである光学機能性フィルム貼合用粘着剤である。【選択図】なし【特許請求の範囲】
【請求項１】
（Ａ）カルボキシル基を含有するモノマーがモノマー組成比で０．５質量％を超えるアクリル系重合体と、（Ｂ）活性エネルギー線硬化型化合物を含む粘着性材料に、活性エネルギー線を照射してなり、無アルカリガラスに対して接着面積１００ｍｍ2（１０ｍｍ×１０ｍｍ）にて貼り合わせ、せん断速度０．１ｍｍ／ｍｉｎでせん断荷重を測定したときの、ひずみ４０００％以内での最大せん断荷重が５０Ｎ以上であり、２３℃における貯蔵弾性率（Ｇ’）が、０．３〜１５ＭＰａであることを特徴とする光学機能性フィルム貼合用粘着剤。
【請求項２】
８０℃における貯蔵弾性率（Ｇ’）が、０．３Ｍ〜１０ＭＰａである請求項１に記載の光学機能性フィルム貼合用粘着剤。
【請求項３】
光学機能性フィルムが偏光板であって、偏光板を液晶ガラスセルに貼合させるのに用いられる請求項１又は２に記載の光学機能性フィルム用粘着剤。
【請求項４】
光学機能性フィルムが偏光板及び／又は位相差板であり、偏光板と位相差板の貼合又は位相差板と位相差板の貼合に用いられる請求項１又は２に記載の光学機能性フィルム貼合用粘着剤。
【請求項５】
カルボキシル基を含有するモノマーが（メタ）アクリル酸である請求項１〜４のいずれかに記載の光学機能性フィルム貼合用粘着剤。
【請求項６】
（Ｂ）成分の活性エネルギー線硬化型化合物が、分子量１０００未満の多官能（メタ）アクリレート系モノマーである請求項１〜５のいずれかに記載の光学機能性フィルム用粘着剤。
【請求項７】
多官能（メタ）アクリレート系モノマーが環状構造を有する請求項６に記載の光学機能性フィルム用粘着剤。
【請求項８】
多官能（メタ）アクリレート系モノマーがイソシアヌレート構造を有する請求項７に記載の光学機能性フィルム貼合用粘着剤。
【請求項９】
（Ａ）成分と（Ｂ）成分の含有割合が、質量比で１００：１〜１００：１００である請求項１〜８のいずれかに記載の光学機能性フィルム用粘着剤。
【請求項１０】
粘着性材料が、さらに（Ｃ）アクリル共重合体中の官能基と反応し得る架橋剤及び（Ｄ）シランカップリング剤を含む粘着性材料を含む請求項１〜９のいずれかに記載の光学機能性フィルム用粘着剤。
【請求項１１】
光学機能性フィルムの少なくとも片面に請求項１〜１０のいずれかに記載の粘着剤からなる層を有することを特徴とする粘着剤付き光学機能性フィルム。
【請求項１２】
光学機能性フィルムが偏光板又は位相差板である請求項１１に記載の粘着剤付き光学機能性フィルム。
【請求項１３】
無アルカリガラスに対する粘着力が、貼合後、２４時間経過後において０．２Ｎ／２５ｍｍ以上であり、かつ貼合後、７日間経過後において４０Ｎ／２５ｍｍ以上である請求項１１又は１２に記載の粘着剤付き光学機能性フィルム。
【請求項１４】
剥離シートの剥離層上に設けられた粘着性材料層に光学機能性フィルムを貼合した後、剥離シート側から活性エネルギー線を照射することを特徴とする請求項１１〜１３のいずれかに記載の粘着剤付き光学機能性フィルムの製造方法。
【発明の詳細な説明】
【技術分野】
【０００１】
本発明は、光学機能性フィルム用粘着剤、粘着剤付き光学機能性フィルム及びその製造方法に関する。さらに詳しくは、本発明は、偏光板、特に視野角拡大フィルムなどと一体化してなる偏光板又は偏光板に位相差板が積層される場合に好適に適用され、該偏光板を液晶セル又は位相差板に耐久性よく接着し得ると共に、得られた液晶表示装置が、高温高湿環境下でも光漏れが生じにくいなどの特性を有する光学機能性フィルム用粘着剤、該粘着剤付き光学機能性フィルム及びその製造方法に関するものである。
【背景技術】
【０００２】
従来、ガラス、セラミックス、金属などの被着体に、粘着剤を介して有機材料からなるシートを貼合した場合、経時により、シート端部が剥がれてきたり、浮きが生じるなど、好ましくない事態がしばしば生じる。
このような事態を解決するために、一般的には、粘着剤を構成する成分の分子量を上げたり、架橋密度を高めるなどして、粘着性能を高めた強粘着性材料を用いることが行われている。しかしながら、このような強粘着性材料を用いた場合、保持力は向上するものの、高温高湿条件下では、有機材料からなるシートの収縮や膨潤によって、粘着剤が追従できなくなり、様々なトラブルの発生要因となっている。
【０００３】
ところで、光学部品の中には、その表面に偏光板を貼合して使用するものがあり、その代表例として液晶表示装置（ＬＣＤ）の液晶セルが挙げられる。以下、図１を用いて説明する。
この液晶セル１３は、一般に配向層を形成した２枚の透明電極基板の配向層を内側にして、スペーサにより所定の間隔になるように配置し、その周辺をシールして、該間隔に液晶材料を挟持させると共に、上記２枚の透明電極基板に、それぞれ粘着剤１２を介して、偏光板１１が配置された講造を有している。前記偏光板は、一般的にポリビニルアルコール系偏光子の両面に、光学的等方性フィルム、例えばトリアセチルセルロース（ＴＡＣ）フィルムなどを貼り合わせた３層講造を有する偏光フィルムからなり、さらにその片面には、液晶セルなどの光学部品に貼着することを目的に粘着剤層が設けられている。
また、図２に示す模式図のように、視野角特性の改善を図るため、偏光板２１と液晶セル２３の間に粘着剤２２及び２５を介して位相差板２４が配置される場合もある。
【０００４】
上述のような構成の偏光板を液晶セルなどの光学部品に貼着した場合、又は偏光板と位相差板を貼着した場合、異種材料の多層構造となり、材料特性から寸法安定性が乏しく、特に高温高湿環境下では、収縮や膨潤による寸法変化が大きい。該偏光板には粘着剤として、一般に前述の強粘着性のものが用いられているため、偏光板の寸法変化に伴う浮きや剥がれは抑制することができるが、該偏光板の寸法変化に伴う応力を粘着剤層で吸収することができず、偏光板における残留応力が不均一になる。その結果、ＴＮ液晶セルでは、いわゆる「光漏れ」が、ＳＴＮ液晶では「色むら」が発現しやすくなるという問題が生じる。
【０００５】
このような問題を解決するために、例えば粘着剤に可塑剤などの低分子量体を添加することで、適度に軟らかくして応力緩和性を付与する技術が開示されている（例えば、特許文献１参照）。しかしながら、低分子量体の添加は、偏光板を剥離した際に被着体を汚染する原因となる上、保持力を低下させることとなり、経時による浮きや剥がれが発生しやすくなる。
したがって、接着耐久性と光漏れ防止性を両立することが課題であった。
【０００６】
【特許文献１】特許第３２７２９２１号公報
【発明の開示】
【発明が解決しようとする課題】
【０００７】
本発明は、このような状況下で、偏光板、視野角拡大フィルム一体化偏光板あるいは位相差板一体型偏光板と液晶セルガラスとの貼合、偏光板と位相差板、位相差板と位相差板、輝度向上フィルムと位相差板などのような、光学機能性フィルム同士の貼合に好適な粘着剤を提供することを目的とするものである。すなわち、上記液晶ガラスとの貼合に用いた場合、高温高湿環境下でも耐久性よく接着し得ると共に、得られた画像表示装置が、光漏れが生じにくいなどの特性を有し、また、上記光学機能性フィルム同士の貼合に用いた場合、高温高湿環境下でもこれらの光学機能性フィルム端部における欠点幅を抑制し得る粘着剤を提供することを目的するものである。
さらに、携帯電話や車に搭載される画像表示装置は画面周辺の額縁部分が狭くなってきているが、これらの画像表示装置などにおける耐久性や耐光漏れ性に対する高い信頼性を実現し得る粘着剤を提供することを目的とするものである。
【課題を解決するための手段】
【０００８】
本発明者らは、前記の特性を有する光学機能性フィルム用粘着剤を開発すべく鋭意研究を重ねた結果、特定のアクリル系共重合体と、活性エネルギー線硬化型化合物を含む粘着性材料に、活性エネルギー線を照射してなり、ひずみ４０００％以内での最大せん断荷重が特定値以上であり、かつ特定の貯蔵弾性率（Ｇ’）を有する粘着剤が、その目的に適合し得ることを見出した。
また、上記粘着剤付きの光学機能性フィルムは、剥離シートの剥離層上に設けられた粘着性材料層に光学機能性フィルムを貼合し、剥離シート側から活性エネルギー線を照射することにより、効率よく製造し得ることを見出した。
本発明は、かかる知見に基づいて完成したものである。
すなわち、本発明は、
（１）（Ａ）カルボキシル基を含有するモノマーがモノマー組成比で０．５質量％を超えるアクリル系重合体と、（Ｂ）活性エネルギー線硬化型化合物を含む粘着性材料に、活性エネルギー線を照射してなり、無アルカリガラスに対して接着面積１００ｍｍ2（１０ｍｍ×１０ｍｍ）にて貼り合わせ、せん断速度０．１ｍｍ／ｍｉｎでせん断荷重を測定したときの、ひずみ４０００％以内での最大せん断荷重が５０Ｎ以上であり、２３℃における貯蔵弾性率（Ｇ’）が、０．３〜１５ＭＰａであることを特徴とする光学機能性フィルム貼合用粘着剤、
（２）８０℃における貯蔵弾性率（Ｇ’）が、０．３Ｍ〜１０ＭＰａである上記（１）に記載の光学機能性フィルム貼合用粘着剤、
（３）光学機能性フィルムが偏光板であって、偏光板を液晶ガラスセルに貼合させるのに用いられる上記（１）又は（２）に記載の光学機能性フィルム用粘着剤、
（４）光学機能性フィルムが偏光板及び／又は位相差板であり、偏光板と位相差板の貼合又は位相差板と位相差板の貼合に用いられる上記（１）又は（２）に記載の光学機能性フィルム貼合用粘着剤、
（５）カルボキシル基を含有するモノマーが（メタ）アクリル酸である上記（１）〜（４）のいずれかに記載の光学機能性フィルム貼合用粘着剤、
（６）（Ｂ）成分の活性エネルギー線硬化型化合物が、分子量１０００未満の多官能（メタ）アクリレート系モノマーである上記（１）〜（５）のいずれかに記載の光学機能性フィルム用粘着剤、
（７）多官能（メタ）アクリレート系モノマーが環状構造を有する上記（６）に記載の光学機能性フィルム用粘着剤、
（８）多官能（メタ）アクリレート系モノマーがイソシアヌレート構造を有する上記（７）に記載の光学機能性フィルム貼合用粘着剤。
（９）（Ａ）成分と（Ｂ）成分の含有割合が、質量比で１００：１〜１００：１００である上記（１）〜（８）のいずれかに記載の光学機能性フィルム用粘着剤、
（１０）粘着性材料が、さらに（Ｃ）アクリル共重合体中の官能基と反応し得る架橋剤及び（Ｄ）シランカップリング剤を含む粘着性材料を含む上記（１）〜（９）のいずれかに記載の光学機能性フィルム用粘着剤、
（１１）光学機能性フィルムの少なくとも片面に上記（１）〜（１０）のいずれかに記載の粘着剤からなる層を有することを特徴とする粘着剤付き光学機能性フィルム、
（１２）光学機能性フィルムが偏光板又は位相差板である上記（１１）に記載の粘着剤付き光学機能性フィルム、
（１３）無アルカリガラスに対する粘着力が、貼合後、２４時間経過後において０．２Ｎ／２５ｍｍ以上であり、かつ貼合後、７日間経過後において４０Ｎ／２５ｍｍ以上である上記（１１）又は（１２）に記載の粘着剤付き光学機能性フィルム、及び
（１４）剥離シートの剥離層上に設けられた粘着性材料層に光学機能性フィルムを貼合した後、剥離シート側から活性エネルギー線を照射することを特徴とする上記（１１）〜（１３）のいずれかに記載の粘着剤付き光学機能性フィルムの製造方法、
を提供するものである。
【発明の効果】
【０００９】
本発明によれば、偏光板、特に視野角拡大フィルムなどと一体化してなる偏光板に、又は偏光板に位相差板が積層される場合に好適に適用され、該偏光板を液晶セル又は位相差板に耐久性よく接着し得ると共に、得られた液晶表示装置が、高温高湿環境下でも光漏れが生じにくいなどの特性を有する光学機能性フィルム用粘着剤、及び該粘着剤付き光学機能性フィルムを提供することができる。
また、本発明によれば、前記粘着剤付き光学機能性フィルムを効率よく製造する方法を提供することができる。
【発明を実施するための最良の形態】
【００１０】
本発明の光学機能性フィルム用粘着剤は、無アルカリガラスに対して接着面積１００ｍｍ2（１０ｍｍ×１０ｍｍ）にて貼り合わせ、せん断速度０．１ｍｍ／ｍｉｎでせん断荷重を測定したときの、ひずみ４０００％以内での最大せん断荷重が５０Ｎ以上であることを要する。最大せん断荷重が５０Ｎ以上であると、十分な粘着力が得られると共に、高温高湿環境下での耐久性が良好となる。貼合時の作業性の観点から、この最大せん断荷重の上限は２００Ｎ程度である。この最大せん断荷重は５０〜１５０Ｎであることが好ましく、より好ましくは７５〜１３０Ｎである。
なお、前記最大せん断荷重は、下記の方法で測定した値である。
＜最大せん断荷重の測定方法＞
粘着剤付き偏光板から、１０ｍｍ幅、１００ｍｍ長のサンプルを切り出し、剥離シートを剥がして（粘着剤層の厚さ２５μｍ）、無アルカリガラス［コーニング社製「１７３７」］の端部に貼付面積が１０ｍｍ×１０ｍｍとなるように貼付したのち、栗原製作所製オートクレーブにて、０．５ＭＰａ、５０℃、２０分間の条件で加圧する。その後、２３℃、相対湿度５０％の環境下で２４時間放置したのち、同環境下で、引張試験機（インストロン社製）に、無アルカリガラスにおけるサンプル未貼付側の端部、及びサンプルにおける未貼付側の端部を装着して、せん断速度０．１ｍｍ／ｍｉｎにてせん断方向に引張り、その荷重を測定する。測定はひずみ量４０００％（せん断方向の変形量１０００μｍ）まで行い、４０００％変形までの最大荷重を最大せん断荷重とする。なお、ひずみは、せん断方向の変形量と粘着剤層の厚さの比で表される。
【００１１】
また、本発明の粘着剤は、２３℃における貯蔵弾性率（Ｇ’）が、０．３〜１５ＭＰａであることを要す。この貯蔵弾性率（Ｇ’）が０．３ＭＰａ以上であれば十分な光漏れ防止性が得られる。また、１５ＭＰａ以下であると、接着耐久性が良好となる。以上の観点から特に好ましい２３℃の貯蔵弾性率（Ｇ’）は０．３５〜１２ＭＰａである。また、８０℃の貯蔵弾性率（Ｇ’）も、０．１〜１０ＭＰａであることが好ましく、さらに好ましくは０．３〜３ＭＰａである。
なお、前記貯蔵弾性率（Ｇ’）は、下記の方法で測定した値である。
＜貯蔵弾性率（Ｇ’）の測定方法＞
貯蔵弾性率（Ｇ’）は、厚さ３０μｍの粘着剤を積層し、８ｍｍφ×３ｍｍ厚の円柱状の試験片を作製し、ねじり剪断法により、下記の条件で測定する。
測定装置：レオメトリック社製動的粘弾性測定装置「ＤＹＮＡＭＩＣ  ＡＮＡＬＹＺＥＲ  ＲＤＡII」
周波数  ：１Ｈｚ
温度    ：２３℃、８０℃
【００１２】
前記の貯蔵弾性率及び粘着力を有する本発明の光学機能性フィルム用粘着剤は、（Ａ）カルボキシル基を含有するモノマーがモノマー組成比で０．５質量％を超えるアクリル系重合体と、（Ｂ）活性エネルギー線硬化型化合物を含む粘着性材料に、活性エネルギー線を照射してなる粘着剤である。
当該粘着性材料における（Ａ）成分のアクリル系共重合体としては、（メタ）アクリル酸エステル系共重合体を挙げることができる。
なお、本発明において、（メタ）アクリル酸エステルとは、アクリル酸エステル及びメタクリル酸エステルの両方を意味する。他の類似用語も同様である。
前記（メタ）アクリル酸エステル系共重合体としては、各種架橋方法によって架橋が可能な架橋点を有するものが用いられる。このような架橋点を有する（メタ）アクリル酸エステル系共重合体としては特に制限はなく、従来粘着剤の樹脂成分として慣用されている（メタ）アクリル酸エステル系共重合体の中から、任意のものを適宣選択して用いることができる。
【００１３】
このような架橋点を有する(メタ)アクリル酸エステル系共重合体としては、エステル部分のアルキル基の炭素数が１〜２０の(メタ)アクリル酸エステルと、分子内に架橋性官能基を有する単量体と、所望により用いられる他の単量体との共重合体を好ましく挙げることができる。ここで、エステル部分のアルキル基の炭素数が１〜２０の(メタ)アクリル酸エステルの例としては、(メタ)アクリル酸メチル、(メタ)アクリル酸エチル、(メタ)アクリル酸プロピル、(メタ)アクリル酸ブチル、(メタ)アクリル酸ペンチル、(メタ)アクリル酸ヘキシル、(メタ)アクリル酸シクロヘキシル、(メタ)アクリル酸２−エチルヘキシル、(メタ)アクリル酸イソオクチル、(メタ)アクリル酸デシル、(メタ)アクリル酸ドデシル、(メタ)アクリル酸ミリスチル、(メタ)アクリル酸パルミチル、(メタ)アクリル酸ステアリルなどが挙げられる。これらは単独で用いてもよいし、２種以上を組み合わせて用いてもよい。
【００１４】
一方、分子内に架橋性官能基を有する単量体は、官能基として水酸基、カルボキシル基、アミノ基、アミド基の少なくとも１種を含むことが好ましく、具体例としては、(メタ)アクリル酸２−ヒドロキシエチル、(メタ)アクリル酸２−ヒドロキシプロピル、(メタ)アクリル酸３−ヒドロキシプロピル、(メタ)アクリル酸２−ヒドロキシブチル、(メタ)アクリル酸３−ヒドロキシブチル、(メタ)アクリル酸４−ヒドロキシブチルなどの(メタ)アクリル酸ヒドロキシアルキルエステル；アクリルアミド、メタクリルアミド、Ｎ−メチルアクリルアミド、Ｎ−メチルメタクリルアミド、Ｎ−メチロールアクリルアミド、Ｎ−メチロールメタクリルアミドなどのアクリルアミド類；(メタ)アクリル酸モノメチルアミノエチル、(メタ)アクリル酸モノエチルアミノエチル、(メタ)アクリル酸モノメチルアミノプロピル、(メタ)アクリル酸モノエチルアミノプロピルなどの(メタ)アクリル酸モノアルキルアミノエステル；アクリル酸、メタクリル酸、クロトン酸、マレイン酸、イタコン酸、シトラコン酸などのエチレン性不飽和カルボン酸などが挙げられる。これらの単量体は単独で用いてもよいし、２種以上を組み合わせて用いてもよい。
（Ａ）成分のアクリル系重合体は、カルボキシル基を含有するモノマーをモノマー組成比で０．５質量％を超える量を含有するものである。カルボキシル含有を有するモノマーの含有量が０．５質量％を超える量であると、後述する架橋剤との反応により、架橋が十分となり、耐久性が良好となる。カルボキシル基を含有するモノマーのより好ましい含有量は０．５５〜１５質量％であり、特に１〜１０質量％の範囲が好ましい。本発明において、カルボキシル基を含有するモノマーとしては、（メタ）アクリル酸が好ましい。
【００１５】
当該粘着性材料において、（Ａ）成分として用いられる（メタ）アクリル酸エステル系共重合体は、その共重合形態については特に制限はなく、ランダム、ブロック、グラフト共重合体のいずれであってもよい。また、分子量としては、重量平均分子量で５０万以上であるものが用いられる。この重量平均分子量が５０万以上であると、被着体との密着性や接着耐久性が十分となり、浮きや剥がれなどが生じない。密着性及び接着耐久性などを考慮すると、この重量平均分子量は、６０万〜２２０万のものが好ましく、特に７０万〜２００万のものが好ましい。
なお、上記重量平均分子量は、ゲルパーミエーションクロマトグラフィー（ＧＰＣ）法により測定したポリスチレン換算の値である。
この（Ａ）成分の（メタ）アクリル酸エステル系共重合体は１種用いてもよいし、２種以上を組み合わせて用いてもよい。
【００１６】
当該粘着性材料において、（Ｂ）成分として用いられる活性エネルギー線硬化型化合物としては、分子量１０００未満の多官能（メタ）アクリレート系モノマーを好ましく挙げることができる。
この分子量１０００未満の多官能（メタ）アクリレート系モノマーとしては、例えば１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、ジ（アクリロキシエチル）イソシアヌレート、アリル化シクロヘキシルジ（メタ）アクリレート、９，９−ビス［４−（２−アクリロイルオキシエトキシ）フェニル］フルオレンなどの２官能型；トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレートなどの３官能型；ジグリセリンテトラ（メタ）アクリレート、ペンタエリスリトールテトラ（メタ）アクリレートなどの４官能型；プロピオン酸変性ジペンタエリスリトールペンタ（メタ）アクリレートなどの５官能型；ジペンタエリスリトールヘキサ（メタ）アクリレート、カプロラクトン変性ジペンタエリスリトールヘキサ（メタ）アクリレートなどの６官能型などが挙げられる。
【００１７】
本発明において、これらの多官能（メタ）アクリレート系モノマーは、１種のみを単独で用いてもよく、２種以上を組み合わせて用いてもよいが、これらの中で、骨格構造に環状構造を有するものを含有することが好ましい。環状構造は、炭素環式構造でも、複素環式構造でもよく、また、単環式構造でも多環式構造でもよい。このような多官能（メタ）アクリレート系モノマーとしては、例えばジ（アクリロキシエチル）イソシアヌレート，トリス（アクリロキシエチル）イソシアヌレートなどのイソシアヌレート構造を有するもの、ジメチロールジシクロペンタンジアクリレート、エチレンオキサイド変性ヘキサヒドロフタル酸ジアクリレート、トリシクロデカンジメタノールアクリレート、ネオペンチルグリコール変性トリメチロールプロパンジアクリレート、アダマンタンジアクリレート、９，９−ビス［４−（２−アクリロイルオキシエトキシ）フェニル］フルオレンなどが好適である。
また、（Ｂ）成分として活性エネルギー線硬化型のアクリレート系オリゴマーを用いることができる。このアクリレート系オリゴマーは重量平均分子量５０，０００以下のものが好ましい。このようなアクリレート系オリゴマーの例としては、ポリエステルアクリレート系、エポキシアクリレート系、ウレタンアクリレート系、ポリエーテルアクリレート系、ポリブタジエンアクリレート系、シリコーンアクリレート系などが挙げられる。
【００１８】
ここで、ポリエステルアクリレート系オリゴマーとしては、例えば多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。エポキシアクリレート系オリゴマーは、例えば、比較的低分子量のビスフェノール型エポキシ樹脂やノボラック型エポキシ樹脂のオキシラン環に、（メタ）アクリル酸を反応しエステル化することにより得ることができる。また、このエポキシアクリレート系オリゴマーを部分的に二塩基性カルボン酸無水物で変性したカルボキシル変性型のエポキシアクリレートオリゴマーも用いることができる。ウレタンアクリレート系オリゴマーは、例えば、ポリエーテルポリオールやポリエステルポリオールとポリイソシアナートの反応によって得られるポリウレタンオリゴマーを、（メタ）アクリル酸でエステル化することにより得ることができ、ポリオールアクリレート系オリゴマーは、ポリエーテルポリオールの水酸基を（メタ）アクリル酸でエステル化することにより得ることができる。
上記アクリレート系オリゴマーの重量平均分子量は、ＧＰＣ法で測定した標準ポリメチルメタクリレート換算の値で、５０，０００以下が好ましく、より好ましくは５００〜５０，０００、さらに好ましくは３，０００〜４０，０００の範囲で選定される。
これらのアクリレート系オリゴマーは、１種を単独で用いてもよく、２種以上を組み合わせて用いてもよい。
【００１９】
本発明においては、（Ｂ）成分として（メタ）アクリロイル基を有する基が側鎖に導入されたアダクトアクリレート系ポリマーを用いることもできる。このようなアダクトアクリレート系ポリマーは、前述の（Ａ）成分の（メタ）アクリル酸エステル系共重合体において説明した（メタ）アクリル酸エステルと、分子内に架橋性官能基を有する単量体との共重合体を用い、該共重合体の架橋性官能基の一部に、（メタ）アクリロイル基及び架橋性官能基と反応する基を有する化合物を反応させることにより得ることができる。該アダクトアクリレート系ポリマーの重量平均分子量は、ポリスチレン換算で、通常５０万〜２００万である。
本発明においては、（Ｂ）成分として、前記の多官能アクリレート系モノマー、アクリレート系オリゴマー及びアダクトアクリレート系ポリマーの中から、適宜１種を選び用いてもよく、２種以上を選び併用してもよい。
本発明においては、前記（Ａ）成分のアクリル系共重合体と、（Ｂ）成分の活性エネルギー線硬化型化合物の含有割合は、得られる粘着剤の性能の面から、質量比で、１００：１〜１００：１００が好ましく、より好ましくは１００：５〜１００：５０、さらに好ましくは１００：１０〜１００：４０の範囲である。
なお、本発明の粘着剤が、上記（Ａ）成分及び（Ｂ）成分を含有する場合は、活性エネルギー線を照射した後の貯蔵弾性率（Ｇ’）が、前記条件を満足するものである。すなわち、２３℃における貯蔵弾性率（Ｇ’）が０．３〜１５ＭＰａであり、さらに８０℃における貯蔵弾性率（Ｇ’）が０．３〜１０ＭＰａであることが好ましい。
【００２０】
当該粘着性材料には、所望により光重合開始剤を含有させることができる。この光重合開始剤としては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイドなどが挙げられる。これらは１種を単独で用いてもよいし、２種以上を組み合わせて用いてもよく、また、その配合量は、前記（Ｂ）成分１００質量部に対して、通常０．２〜２０質量部の範囲で選ばれる。
【００２１】
当該粘着性材料には、所望により、（Ｃ）成分としてアクリル共重合体中の官能基と反応し得る架橋剤を含有させることができる。この架橋剤としては、特に制限はなく、従来アクリル系粘着剤において架橋剤として慣用されているものの中から、任意のものを適宜選択して用いることができる。このような架橋剤としては、例えばポリイソシアネート化合物、エポキシ樹脂、メラミン樹脂、尿素樹脂、ジアルデヒド類、メチロールポリマー、アジリジン系化合物、金属キレート化合物、金属アルコキシド、金属塩などが挙げられるが、ポリイソシアネート化合物が好ましく用いられる。
ここで、ポリイソシアネート化合物としては、トリレンジイソシアネート、ジフェニルメタンジイソシアネート、キシリレンジイソシアネートなどの芳香族ポリイソシアネート、ヘキサメチレンジイソシアネートなどの脂肪族ポリイソシアネート、イソホロンジイソシアネート、水素添加ジフェニルメタンジイソシアネートなどの脂環式ポリイソシアネートなど、及びそれらのビウレット体、イソシアヌレート体、さらにはエチレングリコール、プロピレングリコール、ネオペンチルグリコール、トリメチロールプロパン、ヒマシ油などの低分子活性水素含有化合物との反応物であるアダクト体などを挙げることができる。
本発明においては、この架橋剤は１種を単独で用いてもよいし、２種以上を組み合わせて用いてもよい。また、その使用量は、架橋剤の種類にもよるが、前記（Ａ）成分のアクリル系共重合体１００質量部に対し、通常０．０１〜２０質量部、好ましくは、０．１〜１０質量部である。
【００２２】
当該粘着性材料には、所望により、（Ｄ）成分としてシランカップリング剤を含有させることができる。このシランカップリング剤を含有させることにより、偏光板を、例えば液晶ガラスセルなどに貼合する場合に、粘着剤とガラスセルの間の密着性がより良好となる。このシランカップリング剤としては、分子内にアルコキシシリル基を少なくとも１個有する有機ケイ素化合物であって、粘着剤成分との相溶性がよく、かつ光透過性を有するもの、例えば実質上透明なものが好適である。このようなシランカップリング剤の添加量は、粘着性材料の固形分１００質量部に対し、０．００１〜１０質量部の範囲が好ましく、特に０．００５〜５質量部の範囲が好ましい。
前記シランカップリング剤の具体例としては、ビニルトリメトキシシラン、ビニルトリエトキシシラン、３−メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン等が挙げられる。これらは、１種を単独で用いてもよく、２種以上を組み合わせて用いてもよい。
【００２３】
当該粘着性材料には、本発明の目的が損なわれない範囲で、所望によりアクリル系粘着剤に通常使用されている各種添加剤、例えば粘着付与剤、酸化防止剤、紫外線吸収剤、光安定剤、軟化剤、充填剤などを添加することができる。
本発明の光学機能性フィルム用粘着剤は、このようにして得られた前記粘着性材料に、活性エネルギー線を照射してなるものである。
活性エネルギー線としては、例えば紫外線や電子線などが挙げられる。上記紫外線は、高圧水銀ランプ、無電極ランプ、キセノンランプなどで得られ、一方、電子線は電子線加速器などによって得られる。この活性エネルギー線の中では、特に紫外線が好適である。なお、電子線を使用する場合は、光重合開始剤を添加することなく、粘着剤を形成することができる。
当該粘着性材料に対する活性エネルギー線の照射量としては、前述の貯蔵弾性率、無アルカリガラス及びポリカーボネートに対する粘着力を有する粘着剤が得られるように、適宜選定されるが、紫外線の場合は照度５０〜１０００ｍＷ／ｃｍ2、光量５０〜１０００ｍＪ／ｃｍ2、電子線の場合は１０〜１０００ｋｒａｄの範囲が好ましい。
【００２４】
本発明の光学機能性フィルム用粘着剤は、偏光フィルム単独からなる偏光板に適用して、該偏光板を、例えば液晶ガラスセルに接着させるのに用いることができるが、特に偏光フィルムと視野角拡大フィルムとが一体化してなる偏光板に適用し、この偏光板を、例えば液晶ガラスセルに接着させるのに、好ましく用いることができる。
前記偏光フィルムと視野角拡大フィルムとが一体化してなる偏光板としては、例えばポリビニルアルコール系偏光子の両面に、それぞれトリアセチルセルロース（ＴＡＣ）フィルムを貼り合わせてなる偏光フィルムの片面に、例えばディスコティック液晶からなる視野角拡大機能層を塗布により設けたもの、あるいは視野角拡大フィルムを接着剤で貼り合わせたものなどを挙げることができる。この場合、粘着剤は、前記視野角拡大機能層又は視野角拡大フィルム側に設ける。
また、図２に示すように偏光板と液晶ガラスセルの間に位相差板がある場合にも、本発明の光学機能性フィルム用粘着剤は好適に使用し得る。すなわち、偏光フィルム単独からなる偏光板と位相差板を本発明の粘着剤で貼合して光学フィルムを製造し、該光学フィルムの位相差板と液晶ガラスセルを粘着剤で貼合するものである。ここで位相差板と液晶ガラスセルを貼合する粘着剤としては特に限定されず、通常偏光板と液晶ガラスセルの貼合に用いられる粘着剤を使用することができる。具体的には、特開平１１−１３１０３３に開示されるアクリル系共重合体、架橋剤及びシラン化合物からなる粘着剤組成物などが挙げられる。なお、偏光板と液晶ガラスセルの貼合に、本発明の粘着剤を用いることもできる。
本発明の粘着剤はゲル分率が８５％以上であることが好ましい。すなわち、有機溶媒にて抽出される程度の低分子量成分が少ない場合は、加熱下や温熱下の環境で浮きや剥がれ、被着体への汚染が少なく、ゲル分率が８５％以上である粘着剤は耐久性や安定性が高い。ゲル分率はさらに９０〜９９．９％であることが好ましい。
本発明の光学機能性フィルム用粘着剤を用いて、前記のようにして液晶ガラスセル又は位相差板に偏光板を接着させることにより作製した液晶表示装置は、高温高湿環境下でも光漏れが生じにくい上、偏光板と液晶ガラスセルとの接着耐久性に優れている。
【００２５】
本発明はまた、偏光板上に、前述の本発明の光学機能性フィルム用接着剤からなる層を有する粘着剤付き光学機能性フィルムをも提供する。光学機能性フィルムのうちの偏光板としては、前述したように、偏光フィルム単独からなるものであってもよいが、図１に示すような構成の場合には、偏光フィルムと視野角拡大フィルムとが一体化してなるものが好ましい。
また、前記の光学機能性フィルム用粘着剤からなる層の厚さは、通常１〜１００μｍ程度、好ましくは１〜５０μｍ、さらに好ましくは２〜３０μｍである。
この粘着剤付き光学機能性フィルムの製造方法については、偏光板等の光学機能性フィルム上に本発明の粘着剤からなる層が設けられたものが得られる方法であればよく、特に制限はないが、以下に示す本発明の方法によれば、効率よく所望の粘着剤付き光学機能性フィルムを製造することができる。
本発明の方法においては、剥離シートの剥離層上に設けられた粘着性材料層に、偏光板等の光学機能性フィルムを貼合した後、該剥離シート側から活性エネルギー線を、前記粘着剤材料層が、前述の所定の特性を有する本発明の粘着剤から構成される層になるように照射することによって、本発明の粘着剤付き光学機能性フィルムが得られる。
【００２６】
前記剥離シートとしては、ポリエチレンテレフタレート、ポリブチレンテレフタレート、ポリエチレンナフタレート等のポリエステルフィルム、ポリプロピレンやポリエチレン等のポリオレフィンフィルムなどのプラスチックフィルムに、シリコーン樹脂などの剥離剤を塗布し剥離層を設けたものなどが挙げられる。この剥離シートの厚さについては特に制限はないが、通常２０〜１５０μｍ程度である。
また、粘着性材料及び活性エネルギー線の照射条件については、前述の本発明の光学機能性フィルム用粘着剤において説明したとおりである。
剥離シート上に粘着性材料層を設ける方法としては、例えばバーコート法、ナイフコート法、ロールコート法、ブレードコート法、ダイコート法、グラビアコート法などを用いて、粘着性材料をコーティングして塗膜を形成させ、乾燥させる方法を用いることができる。乾燥条件は特に制限されないが、通常５０〜１５０℃で１０秒〜１０分程度である。
【００２７】
また、図２に示すような構成の場合には、偏光板としては、偏光フィルム単独からなるものである場合が多く、光学機能性フィルム用粘着剤からなる層の厚さは前記と同様である。図２に示すような構成における粘着剤付き偏光板の製造方法についても、上記と同様に偏光板上に本発明の粘着剤からなる層が設けられたものが得られる方法であればよく、特に制限はない。上記した本発明の製造方法によって効率的に製造することができる。
さらに、図２に示すような構成の場合には、２枚の剥離シートの剥離層側に接するように上述の偏光板用粘着剤を挟持してなる粘着シートを作製しておき、該粘着シートを用いて偏光板と位相差板を貼合することができる。ここで粘着剤として上記（Ｂ）成分を用いる場合には、活性エネルギー線は２枚の剥離シートに粘着剤を挟持した後に照射してもよいし、一方の剥離シートに粘着剤を設け、活性エネルギー線を照射した後に他の剥離シートで挟持してもよい。なお、活性エネルギー線の照射条件は、前述の所定の特性を有する本発明の粘着剤から構成される層になるように選択される。
【００２８】
本発明の粘着剤付き光学機能性フィルムは、無アルカリガラスに対する粘着力が、貼合後、２４時間経過後において０．２Ｎ／２５ｍｍ以上であり、かつ貼合後、７日間経過後において４０Ｎ／２５ｍｍ以上であることが好ましい。上記２４時間経過後の粘着力が０．２Ｎ／２５ｍｍ以上であれば、偏光板等の光学機能性フィルムを十分な粘着力で、例えば液晶ガラスセルに貼合することができる。より好ましい粘着力は１．０〜３５Ｎ／２５ｍｍである。また、上記７日間経過後の粘着力が４０Ｎ／２５ｍｍ以上であれば、上記貼合がより強固なものとなる。より好ましい粘着力は、４５Ｎ／２５ｍｍ以上である。粘着力の上限は特に限定されず、光学機能性フィルムの強度にもよるが、通常５０Ｎ／２５ｍｍ程度である。
なお、上記粘着力の測定方法については、後に詳述する。
【実施例】
【００２９】
次に、本発明を実施例により、さらに詳細に説明するが、本発明は、これらの例によってなんら限定されるものではない。
なお、実施例１〜６、比較例１で得られた粘着剤の性能及び粘着剤付き偏光板の性能を、以下に示す要領で求めた。
（１）粘着剤の貯蔵弾性率
明細書本文に記載の方法に従って、２３℃及び８０℃における貯蔵弾性率を測定した。
（２）粘着力（無アルカリガラスに対する粘着力）
粘着剤付き偏光板から、２５ｍｍ幅、１００ｍｍ長のサンプルを切り出し、剥離シートを剥がして（粘着剤層の厚さ２５μｍ）、無アルカリガラス［コーニング社製「１７３７」］に貼付したのち、栗原製作所製オートクレーブにて、０．５ＭＰａ、５０℃、２０分間の条件で加圧した。その後、２３℃、相対湿度５０％の環境下で２４時間あるいは１６８時間放置したのち、同環境下で、引張試験機（オリエンテック社製テンシロン）を用いて、剥離速度３００ｍｍ／ｍｉｎ、剥離角度１８０°の条件で粘着力を測定した。
（３）最大せん断荷重
明細書本文に記載の方法に従って、４０００％変形時までの最大せん断荷重を求めた。
【００３０】
（４）ゲル分率
粘着剤厚２５μｍを８０ｍｍ×８０ｍｍのサイズにサンプリングして、ポリエステル製メッシュ（メッシュサイズ２００）に包み粘着剤のみの重さを精密天秤にて秤量した。このときの重さをＭ１とする。ソックスレー（抽出器）を用いて酢酸エチル溶剤に粘着剤を浸漬させ、還流を行い１６時間処理した。その後粘着剤をとり出し、温度２３℃、相対湿度５０％の環境下、２４時間で風乾させ、さらに８０℃のオーブン中にて１２時間乾燥させた。乾燥後の粘着剤のみの重さを精密天秤にて秤量した。このときの重さをＭ２とする。ゲル分率は、（Ｍ２／Ｍ１）×１００で表される（％)。
（５）粘着剤付き偏光板の耐久性
粘着剤付き偏光板を、裁断装置（荻野精機製作所社製スーパーカッター「ＰＮ１−６００」）により、２３３ｍｍ×３０９ｍｍサイズに調整したのち、無アルカリガラス［コーニング社製「１７３７」］に貼合後、栗原製作所社製オートクレーブにて、０．５ＭＰａ、５０℃、２０分間の条件で加圧した。その後、下記の各耐久条件の環境下に投入し、２００時間後に取り出し、２３℃、相対湿度５０％の環境下で、１０倍率ルーペを用いて観察を行い、以下の判定基準で耐久性を評価した。
○：４辺において、外周端部から０．６ｍｍ以上に欠点がないもの。
△：４辺のいずれか１辺に、外周端部から０．６ｍｍ以上に浮き、剥がれ、発泡、スジなどの０．１ｍｍ未満の粘着剤の外観異常欠点があるもの。
×：４辺のいずれか１辺に、外周端部から０．６ｍｍ以上に浮き、剥がれ、発泡、スジなどの０．１ｍｍ以上の粘着剤の外観異常欠点があるもの。
＜耐久条件＞
６０℃・相対湿度９０％環境、８０℃、９０℃
−２０℃⇔６０℃の各３０分のヒートショック試験、２００サイクル
【００３１】
（６）光漏れ性能
粘着剤付き偏光板を、裁断装置（荻野精機製作所社製スーパーカッター「ＰＮ１−６００」）により、２３３ｍｍ×３０９ｍｍサイズに調整したのち、無アルカリガラス［コーニング社製「１７３７」］に貼合後、栗原製作所社製オートクレーブにて、０．５ＭＰａ、５０℃、２０分間の条件で加圧した。なお、上記貼合は、無アルカリガラスの表裏に、粘着剤付き偏光板を偏光軸がクロスニコル状態になるように行う。この状態で８０℃、２００時間放置した。その後、２３℃、相対湿度５０％の環境下に２時間放置して、同環境下で、以下に示す方法で光漏れ性を評価した。
大塚電子社製ＭＣＰＤ−２０００を用い、図３に示す各領域の明度を測定し、明度差ΔＬ*を、式
ΔＬ*＝［（ｂ＋ｃ＋ｄ＋ｅ）／４］−ａ
（ただし、ａ、ｂ、ｃ、ｄ及びｅは、それぞれＡ領域、Ｂ領域、Ｃ領域、Ｄ領域及びＥ領域のあらかじめ定められた測定点（各領域の中央部１箇所）における明度である。）で求め、光漏れ性とする。ΔＬ*の値が小さいほど、光漏れが少ないことを示す。
（７）光学フィルムの耐久性
光学フィルムを、裁断装置（荻野精機製作所社製スーパーカッター「ＰＮ１−６００」）により、１００ｍｍ×１７４ｍｍサイズに調整したのち、位相差板の粘着加工側を厚さ７００μｍのアルカリガラス［コーニング社製「１７３７」］に貼合後、栗原製作所社製オートクレーブにて、０．５ＭＰａ、５０℃、２０分間の条件で加圧した。その後、下記の各耐久条件の環境下に投入し、２００時間後に取り出し、２３℃、相対湿度５０％の環境下で、１０倍率ルーペを用いて、偏光板と位相差板の界面について観察を行い、以下の判定基準で耐久性を評価した。
○：４辺において、偏光板と位相差板の界面に浮き、剥がれがないもの。
×：４辺のいずれか１辺において、偏光板と位相差板の界面に浮き、剥がれがあるもの。
＜耐久条件＞
６０℃・相対湿度９０％環境、８０℃、９０℃
−２０℃⇔６０℃の各３０分のヒートショック試験、２００サイクル
【００３２】
実施例１〜９及び比較例１、２
（１）粘着剤付き偏光板の作製
第１表に示す組成の粘着性材料（ａ）を調製し、剥離シートとしての厚さ３８μｍのポリエチレンテレフタレート製剥離フィルム［リンテック社製「ＳＰ−ＰＥＴ３８１１」］の剥離層上に、乾燥後の厚さが２５μｍになるように、ナイフ式塗工機で塗布したのち、９０℃で１分間乾燥処理して粘着性材料層を形成した。
次いで、ディスコティック液晶層付偏光フィルムからなる、偏光フィルムと視野角拡大フィルムとが一体化した偏光板を、粘着性材料層とディスコティック液晶層が接するように貼合した。貼合してから３０分後に剥離フィルム側から、紫外線（ＵＶ）を下記の条件で照射した後、２３℃、相対湿度５０％の環境下で１０日間養生し、粘着剤付き偏光板を作製した。粘着剤層の厚さは２５μｍであった。
＜ＵＶ照射条件＞
・フュージョン社製無電極ランプ  Ｈバルブ使用
・照度６００ｍＷ／ｃｍ2、光量１５０ｍＪ／ｃｍ2
ＵＶ照度・光量計は、アイグラフィックス社製「ＵＶＰＦ−３６」を使用した。
粘着剤の性能及び粘着剤付き偏光板の性能の評価結果を第２表に示す。
【００３３】
（２）光学フィルムの作製
（粘着剤付き偏光板の作製）
第１表に示す組成の粘着性材料を、剥離シートとしての厚さ３８μｍのポリエチレンテレフタレート製剥離フィルム［リンテック社製「ＳＰ−ＰＥＴ３８１１」］の剥離層上に、乾燥後の厚さが１５μｍになるように、ナイフ式塗工機で塗布したのち、９０℃で１分間乾燥処理して粘着性材料層を形成した。
次いで、偏光フィルムからなる偏光板（厚さ１８０μｍ）と粘着性材料層を貼合し、貼合してから３０分後に剥離フィルム側から、上記と同様の条件で紫外線を照射した後、２３℃、相対湿度５０％の条件で１０日間養生し、粘着剤付き偏光板を作製した。
（位相差板の粘着加工）
剥離シートとしての厚さ３８μｍのポリエチレンテレフタレート製剥離フィルム［リンテック社製「ＳＰ−ＰＥＴ３８１１」］の剥離層上に、乾燥後の厚さが２５μｍになるように、ナイフ式塗工機で粘着剤（ｂ）を塗布したのち、９０℃で１分間乾燥処理して粘着性材料層を形成した。
粘着剤（ｂ）としては、アクリル酸ブチルとアクリル酸の比が９５／５であるベース材料１００質量部に、イソシアネート系架橋剤であるトリメチロールプロパン変性トリレンジイソシアネート（日本ポリウレタン社製「コロネートＬ」）を０．３質量部及びシランカップリング剤である３−グリシドキシプロピルトリメトキシシラン（信越化学工業社製「ＫＢＭ−４０３」）０．３質量部を配合した粘着剤を用いた。
位相差フィルムとして環状炭化水素フィルム（オプテス社製「ゼオノアＺＦ１１６」、厚さ１００μｍ）を用い、これに上記粘着性材料層を貼合した後に、２３℃、相対湿度５０％の環境下で１０日間養生した。
（光学フィルムの作製）
粘着剤付き偏光板の剥離フィルムを剥がし、粘着加工を施した位相差板の粘着加工を行っていない側と貼合し、光学フィルムを得た。
光学フィルムの性能の評価結果を第３表に示す。
【００３４】
【表１】
2008031212.tif 000002
【００３５】
（注）
＜アクリル系重合体＞
Ａ１：アクリル酸ブチルとアクリル酸を、質量比９５：５の割合で用い、常法に従って重合してなる、重量平均分子量１８０万の共重合体
Ａ２：アクリル酸ブチルとアクリル酸を、質量比９６：４の割合で用い、常法に従って重合してなる、重量平均分子量１８０万の共重合体
Ａ３：アクリル酸ブチルとアクリル酸を、質量比９８：２の割合で用い、常法に従って重合してなる、重量平均分子量１８０万の共重合体
Ａ４：アクリル酸ブチルとアクリル酸２−ヒドロキシエチルを、質量比９９：１の割合で用い、常法に従って重合してなる、重量平均分子量１５０万の共重合体
＜活性エネルギー線硬化型化合物＞
Ｍ−３１５：トリス（アクリロキシエチル）イソシアヌレート、分子量＝４２３、３官能型（東亜合成社製、商品名「アロニックスＭ−３１５」）
Ｒ−６８４：トリシクロデカンジメタノールアクリレート（日本化薬社製「ＫＡＹＡＲＡＤ  Ｒ−６８４」、分子量＝３３６）
Ａ−ＢＲＥＦ：９，９−ビス［４−（２−アクリロイルオキシエトキシ）フェニル］フルオレン（新中村化学社製、分子量＝５４６、２官能型）
＜架橋剤＞
Ｃ１：イソシアネート系架橋剤［トリメチロールプロパン変性トリレンジイソシアネート（日本ポリウレタン社製「コロネートＬ」）］
Ｃ２：エポキシ系架橋剤（三菱瓦斯化学社製「ＴＥＴＲＡＤ−Ｃ」）］
＜シランカップリング剤＞
３−グリシドキシプロピルトリメトキシシラン（信越化学工業社製「ＫＢＭ−４０３」）
＜光重合開始剤＞
ベンゾフェノンと１−ヒドロキシシクロヘキシルフェニルケトンとの質量比１：１の混合物、チバ・スペシャルティ・ケミカルズ社製「イルガキュア５００」
【００３６】
【表２】
2008031212.tif 000003
【００３７】
＊：粘着力が大きく、粘着剤偏光板が破断した。破断時の粘着力の値が５０Ｎ／２５ｍｍであったので、実際の粘着力は５０Ｎ／２５ｍｍを超えている。
【００３８】
【表３】
2008031212.tif 000004
【産業上の利用可能性】
【００３９】
本発明の光学機能性フィルム用粘着剤は、偏光板、特に視野角拡大フィルムなどと一体化してなる偏光板に、又は偏光板に位相差板が積層される場合に好適に適用され、該偏光板を液晶セル又は位相差板に耐久性よく接着し得ると共に、得られた液晶表示装置が、高温高湿環境下でも光漏れが生じにくいなどの特性を有している。
【図面の簡単な説明】
【００４０】
【図１】ＬＣＤの構成を示す概略図である。
【図２】ＬＣＤの構成を示す概略図である。
【図３】実施例、比較例で得られた粘着剤付き偏光板の光漏れ性を評価する方法を示す説明図である。
【符号の説明】
【００４１】
１，２；液晶表示装置
１１，２１；偏光板
１２，２２，２５；粘着剤
１３，２３；ガラス（液晶セル）
２４；位相差板
【図１】
2008031212.tif 000005
【図２】
2008031212.tif 000006
【図３】
2008031212.tif 000007